(57)【特許請求の範囲】
【請求項１】
所定体積の素材を、後記爪部成形用の成形空間が後記連結板部成形用の成形空間の下面延長面上から４５度〜８０度の範囲の角度で立ち上がっている内部形状の型を用いた鍛造により、成品に対して近似的な寸法の中央ボス部及びその外周に連続する連結板部と、上記連結板部より定角度間隔で突出し、成品より若干短寸かつ上記連結板部の下面延長面との間の角度が４５度〜８０度である複数の爪部とからなる概形品に成形し、
次いで上記工程で上記概形品の連結板部の外周縁及び爪部の両側に生じた鍛造バリを打ち抜き除去し、
その後、上記概形品の中央ボス部の軸孔を打ち抜き、同時に爪部をしごき加工して延伸しつつ連結板部と９０度の角度になるまで折曲するとともに、これによって該爪部の内面側を下型の爪部成形用の成形面に圧接して、その内面側両側部に各々その長さ方向に沿い、かつ中央ボス部側から隣接する爪部の側部側方向に渡って開いた切欠状の永久磁石係止用の段差部を形成し、
更に上記概形品を整圧して精密な所定寸法の成品を得るようにした永久磁石交流発電機用回転子鉄心の製造方法。
【発明の詳細な説明】
【０００１】
【発明の属する技術分野】
本発明は、複数の爪部を有する一対の回転子鉄心を対面状態に結合し、かつ対面する回転子鉄心の爪部間に永久磁石を係止した回転子を備えた交流発電機、特に車両用乃至船舶用の永久磁石交流発電機用回転子鉄心の製造方法に関するものである。
【０００２】
【従来の技術】
この種の交流発電機の回転子は、中央のボス部と、このボス部の外周から外端面に同一面で放射方向に張り出した連結板部と、上記ボス部の中心軸線に平行に上記連結板部の外周部から突出した複数の爪部とからなる回転子鉄心を二個組み合わせて構成したものが一般的である。二個の回転子鉄心は、両ボス部を相互に対面させた状態で接合し、かつ相互の爪部が、相互の爪部の間の谷部に挿嵌されるように組み合わせられ、両ボス部の軸孔には回転シャフトが嵌合固着されるものである。
【０００３】
多くの場合は、前記ボス部の外周には界磁巻線が配設され、該界磁巻線が励磁されると、各爪部が円周方向に交互に異極を構成するようになっており、このように構成された回転子が回転することにより外側に配設される電機子に回転磁界が与えるられるようになっている。
【０００４】
近時、車両用の交流発電機に於いて、前記界磁巻線に代えて前記爪部間に永久磁石を配置することが試みられており、この場合も同様に、これを備えた回転子を回転させれば、その周囲に配設した電機子に回転磁界が与えられることとなるのは云うまでもない。そしてこの場合には、回転子鉄心の爪部の側部に対応する永久磁石を係止するための段差部を形成することが必要になる。
【０００５】
この種の交流発電機の回転子鉄心の製造方法には、従来、一般的には、熱間鍛造方法、冷間鍛造方法又は板金折曲方法があり、それらの技術は各々独立して開発され、実施されてきた。それぞれには固有の種々の問題があるが、技術の発展性の観点から、鍛造技術を中心とする製造方法が優れており、本件出願人は、主として鍛造技術を中心にその改良を繰り返してきた。
【０００６】
因みに、本件出願人が現在行っている交流発電機の回転子鉄心の製造方法（以下現行製法と言う）は、次の通りである（特公平７−１１８８９１号）。
【０００７】
所定体積の素材を、後記爪部成形用の空間が後記連結板部成形用の空間の下面延長面上から４５度〜８０度の範囲の角度で立ち上がっている内部形状の型を用いた鍛造により、成品に対して近似的な寸法の中央ボス部及びその外周に連続する連結板部と、上記連結板部より定角度間隔で突出し、成品より若干短寸かつ上記連結板部の下面延長面との間の角度が４５度〜８０度である複数の爪部とからなる概形品に成形し、
次いで上記工程で上記概形品の連結板部の外周縁及び爪部の両側に生じた鍛造バリを打ち抜き除去し、
その後上記概形品の中央ボス部の軸孔を打ち抜き、同時に爪部を連結板部と９０度の角度になるまで折曲するとともにしごき加工して延伸し所定の寸法を得、更に上記概形品を整圧して精密な所定寸法の成品を得るようにした交流発電機の回転子鉄心の製造方法である。
【０００８】
上記現行製法は、それまで行ってきた熱間鍛造、冷間鍛造及び機械切削加工の組み合わせ技術による交流発電機の回転子鉄心の製造方法（既存製法）の問題点を解決したものである。
【０００９】
改良点の一は、既存製法の工程の内、最初に行われる素材を熱間鍛造により、成品に近似的な形状である概形品に成形する工程にある。
【００１０】
その工程は、概ね「所定体積の素材を熱間鍛造により、完成品に近似的寸法である中央ボス部及びその外周に連続する連結板部と、上記連結板部より突出する若干短寸の複数の爪部とからなる概形品に成形」する工程であり、該概形品は、文字通り、概形品であるから、その爪部は、この時点で既に連結板部となす角度は９０度に成形されており、また該概形品を成形する型は上記連結板部を成形する空間の外周付近で上型と下型とに分割されているものであった。
【００１１】
それ故、その成形動作時に、下型とこれに載置された素材とに上型による下方への押圧力が加えられても、上記上型の下方への押圧力は、直ちには、９０度に立ち上がった上記各爪部を成形する成形空間の上部方向への素材の流れを生じさせることはなく、上記上型と上記下型との間、即ち、連結板部の外周付近に一定以上の鍛造バリを張り出させることになり、このことにより型の内圧を高めて上記各爪部を成形する成形空間の上部までの素材の上向きの流れを確保するものであった。
【００１２】
そのため、上記工程では、相当する鍛造バリの張り出しは、爪部の所定の長さまでの延びを確保するためには必然的なものであり、それ故、上記鍛造バリの分だけの素材の過剰体積分が不可欠であり、結果として前記既存製法に於いては、過剰体積分の歩留まりの低下は避けがたいものであった。
【００１３】
前記現行製法では、上記歩留まりの問題点を、最初の概形品を成形する工程で、連結板部より突出する爪部を該連結板部との角度が４５度〜８０度になるように成形することとしたことにより、型の爪部を成形する成形空間内への素材の流れを良好にし、型内圧の上昇のために鍛造バリを生成させるという必要性をなくすることにより解決したものである。
【００１４】
改良点の二は、得られた概形品を適正体積に補正する工程にある。
既存製法のこの工程は、概ね「前記熱間鍛造で得られた概形品を徐冷し、次いでその概形品の中央ボス部の両端面及び連結板部の外面部を切削加工して適正体積に補正」する工程であり、この工程は、一連の鍛造工程中に含まれる性格の異なる機械切削加工の工程であり、このことにより全工程の自動化が困難になるものでもある。
【００１５】
現行製法では、この工程は、その前工程を、既述のように、変更することにより、その精度を高めて、これを省略したものである。
【００１６】
現行製法は、以上のように、既存製法の歩留まりの問題及び工程に性格の異なる機械切削加工が含まれることによる問題を解決したものである。
【００１７】
このような現行製法及び既存製法は、いずれも界磁巻線を備えた回転子を構成するための回転子鉄心の製造方法である。そこでこれらの回転子鉄心の製造方法を前提として、永久磁石発電機用回転子鉄心、即ち、既述のように、爪部の側部に永久磁石を係止するための段差部を備えた回転子鉄心を製造することを検討した。
【００１８】
その結果によれば、既存製法では、鍛造工程で爪部の側部に永久磁石係止用の段差部を成形することは容易ではなく、切削加工等によりこれを形成せざるを得ないとの結論に達した。即ち、この場合には、前記のように、概形品を成形する際に、爪部を中央ボス部と平行に、見方を変えれば、連結板部と９０度の状態に形成しているため、その後の工程で、該爪部の側面に段差部を形成しようとしても、それを可能とする型の構成も困難になるためである。
【００１９】
一方、現行製法は、既述のように、上記既存製法の歩留まりの向上を図り、かつ性格の異なる工程を省略して鍛造工程のみに限定することにより全自動化を可能にするとの目的の下に改良がなされ、これを実現したものであるが、この製法を改良することにより、性格の異なる加工技術である切削加工等を利用することなく、爪部の側部に永久磁石を係止するための段差部を形成することの可能性を見出した。
【００２０】
【発明が解決しようとする課題】
本発明は、精度の高い優れた加工技術である鍛造技術を利用することにより、かつ他の切削加工等の機械加工技術を利用することなく、爪部の側部に永久磁石係止用の段差部を備えた回転子鉄心を製造する永久磁石交流発電機用回転子鉄心の製造方法を提供することを解決の課題とする。
【００２１】
【課題を解決するための手段】
本発明は、所定体積の素材を、後記爪部成形用の成形空間が後記連結板部成形用の成形空間の下面延長面上から４５度〜８０度の範囲の角度で立ち上がっている内部形状の型を用いた鍛造により、成品に対して近似的な寸法の中央ボス部及びその外周に連続する連結板部と、上記連結板部より定角度間隔で突出し、成品より若干短寸かつ上記連結板部の下面延長面との間の角度が４５度〜８０度である複数の爪部とからなる概形品に成形し、
次いで上記工程で上記概形品の連結板部の外周縁及び爪部の両側に生じた鍛造バリを打ち抜き除去し、
その後、上記概形品の中央ボス部の軸孔を打ち抜き、同時に爪部をしごき加工して延伸しつつ連結板部と９０度の角度になるまで折曲するとともに、これによって該爪部の内面側を下型の爪部成形用の成形面に圧接して、その内面側両側部に各々その長さ方向に沿い、かつ中央ボス部側から隣接する爪部の側部側方向に渡って開いた切欠状の永久磁石係止用の段差部を形成し、
更に上記概形品を整圧して精密な所定寸法の成品を得るようにした永久磁石交流発電機用回転子鉄心の製造方法である。
【００２２】
【発明の実施の形態】
本発明は、順次、概形品の成形工程、鍛造バリの打ち抜き工程、爪部形成工程及び整圧工程を行うことにより、永久磁石交流発電機用回転子鉄心を製造する製造方法である。
【００２３】
前記概形品の成形工程は、所定体積の素材を所定の型で概形品に成形することにより行う。
上記所定体積の素材は、たとえば、丸鋼を所定寸法にプレス切断することにより得ることができる。
その後、該素材を、図１（ａ）、（ｃ）に示すように、爪部４ａ、４ａ…を成形する成形空間ｘ、ｘ…と、連結板部３ａを成形する成形空間ｙの下面の延長面ｚとの角度θが４５度〜８０度の範囲である内部形状の型Ｍ１を用いて成品に近似的な形状寸法の概形品に鍛造成形する。
【００２４】
前記型Ｍ１は、詳しくは、内部の成形空間の内、前記爪部４ａ、４ａ…成形用の成形空間ｘ、ｘ…が前記連結板部３ａ成形用の成形空間ｙの下面延長面ｚに対して４５度〜８０度の範囲の角度θで立ち上がっている型であって、前記内部の成形空間を構成する面の内、下面側、即ち、上向きの要素を持った面側を下型により、上面側、即ち、下向きの要素を持った面側を上型により構成した型である。
【００２５】
前記型Ｍ１による鍛造は熱間、温間又は冷間のいずれによることも可能である。勿論、型Ｍ１の強度とか、必要な圧力等をそれぞれに対応させるべきことは言うまでもない。
【００２６】
また前記鍛造により得られる概形品は、詳しくは、図１（ｃ）に示すように、成品に近似的な寸法形状である中央ボス部２ａ及びその一端から周方向に連続する連結板部３ａと、上記連結板部３ａより突出し、成品より若干短寸で、上記連結板部３ａの下面延長面ｚとの間の角度θが４５度〜８０度である複数の爪部４ａ、４ａ…とを備えたものである。それ故、この後、上記概形品を成品にするために、該爪部４ａ、４ａ…を折曲する角度は１０度〜４５度ということになる。
【００２７】
前記角度θは実験的・経験的に定められたもので、下型に載置した素材を上型で押圧すると、上記角度θのために、及び上型と下型とを上記のように分割したために、上記素材は、型Ｍ１の爪部４ａ、４ａ…を成形する成形空間ｘ、ｘ…への流れ込みがきわめて良好になる。より具体的には、前記構成の結果、押圧時に上型と下型の間のような素材の逃げ場所がなくなっていること及び素材の流れ方向が良好であることである。なお該角度θを前記範囲外の角度に設定した場合には以上のような作用は得られない。
【００２８】
前記鍛造バリの打ち抜き工程は、以上の概形品の成形工程に引き続いて、図１（ｂ）に示すように、該概形品の成形工程で生じた連結板部３ａ及び爪部４ａ、４ａ…の周囲に薄く生じた鍛造バリ９を打ち抜き除去する工程である。
【００２９】
前記爪部形成工程は、以上の鍛造バリの打ち抜き工程の後、図１（ｄ）に示すように、型Ｍ２を用いて、その上型中心のポンチｐと下型中心のダイｄとにより前記概形品の中央ボス部２ａに軸孔を打ち抜き、同時に上型の爪部成形用の成形空間を形成する面で爪部４ａ、４ａ…をしごき加工して延伸しつつ連結板部３ａに対して９０度の角度になるまで折曲するとともに、この折曲によって該爪部４ａ、４ａ…の内面側を下型の爪部成形用の成形面に圧接してその両側部に永久磁石係止用の段差部を形成するものである。
【００３０】
なお前記段差部４ｂは、各爪部４の内面側両側部に於いて、その長さ方向に沿い、かつ中央ボス部２ａ側から隣接する爪部４ａの側部側方向に渡って開いた切欠状に形成されるものである。
【００３１】
前記下型の爪部成形用の成形面は、図１（ｄ）に示すように、成形された爪部４の両側部の段差部に対応する反転状態の段差部を備えたものであり、この反転状態の段差部を備えた成形面に、前記のように、該爪部４ａに対する既述の折曲動作によって、該爪部４ａの内面側が押圧されることにより、その両側部に対応する段差部が容易に形成されることとなるものである。
【００３２】
最後に、前記整圧工程は、以上の爪部形成工程で得られた概形品を整圧して精密な所定寸法の成品を得るようにするものである。
【００３３】
【実施例】
以下、本発明の実施例を図面を参照しながら詳細に説明する。
図２〜図１１はこの実施例の工程を順次示したものである。
【００３４】
まず初めに、図２に示すように、丸鋼を所定寸法にプレス切断し、所定体積の素材１を形成する。該素材１の体積は、材料ロスをできるだけ少なくすること及び後工程を容易にするためにできるだけ正確にすることが好ましい。また使用される丸鋼は、種々あり得るが、一般的には低炭素品で交流発電機の回転子鉄心として適切な磁性材料とする。
【００３５】
次に、上記素材１を加熱し、これを、図３に示すように、内部空間の内、爪部４ａ、４ａ…を成形する成形空間ｘ、ｘ…と連結板部３ａを成形する成形空間ｙの下面の延長面１０との角度αが７０度である空間形状の型ｍ１を用いて成品に近似的な概形品に鍛造成形する。内部空間の内、他の部分の形状は、後述する形状の概形品を成形するために適したものであることは云うまでもない。また上記型ｍ１は、上記内部空間を構成する面のうち下面側、即ち、上向きの要素を持った面側を下型により、上面側、即ち、下向きの要素を持った面側を上型により構成したものである。
【００３６】
図４（ａ）、（ｂ）は、以上の熱間鍛造によって成形された概形品を示している。即ち、上記概形品は、成品に近似的な寸法形状のボス部２ａ及び連結板部３ａと、成品に比較して若干短寸で、上記連結板部３ａの下面の延長面１０との角度αが７０度に成形された爪部４ａ、４ａ…とからなるように成形されたものである。
【００３７】
上記のように、型ｍ１を前記の部位で上型と下型とに分割し、前記角度αを７０度に定めたので、鍛造成形時に、前記素材１は、爪部４ａ、４ａ…を成形する成形空間ｘ、ｘ…への流れがきわめて良好になった。これは素材１の流れの方向が適切になったこと及び素材１の逃げ場所がなくなったことに起因するものと考えられる。
【００３８】
それ故、この結果、素材１の流れを良好にするために、特別に型内圧の上昇を図るという必要性はなくなり、そのための手段である大きな鍛造バリの生成というようなことは不要となった。こうして前記素材１は、その体積について、前記のような大きな鍛造バリ生成のための過剰体積分を考慮する必要がなくなり、成品体積より僅かに大きい程度のものにすれば良いことになる。
【００３９】
なお前記ボス部２ａには、この工程ではまだ軸孔は形成されない。またこの工程では、図４（ａ）、（ｂ）に示すように、前記素材１の若干の過剰体積分が薄い鍛造バリ９となって連結板部３ａ及び爪部４ａ、４ａ…の周囲に生成する。
【００４０】
そこで次の工程では、直ちに、上記概形品の鍛造バリ９を除去する。これは、プレス装置を使用し、かつ打ち抜き型を用いた打ち抜き法によって行われる。一般的な技法である。図５（ａ）、（ｂ）は打ち抜き後の概形品の姿を示している。
【００４１】
以上の打ち抜き工程の後、徐冷する。この徐冷は、熱間鍛造の工程の後、成形された概形品を自然に冷却するまで放置することで行われ得る。そしてこの徐冷は、特別な焼鈍工程を経ることなく焼鈍効果を与えるものであって、後の工程に好ましい効果を与える。
【００４２】
前記徐冷の後、図６（ａ）、（ｂ）に示すように、型ｍ２を用いて、前記概形品の中央ボス部２ａに軸孔２ｂを打ち抜き、爪部４ａ、４ａ…をしごき加工して延伸しつつ連結板部３ａとの間の角度が９０度になるまで折曲するとともに、該爪部４ａ、４ａ…の両側部に永久磁石係止用の段差部４ｂを形成する。これは該型ｍ２を用いて一瞬の動作で行われる。
【００４３】
前記型ｍ２は、図６（ａ）、（ｂ）に示すように、その上型ｍ２ａの中央に軸孔２ｂの打ち抜き用のポンチｐを有し、かつ外周側には爪部４ａ、４ａ…をしごき加工しながら連結板部３ａに対して９０度になるように折曲するための成形面を備えた成形空間を有しているものである。
【００４４】
また前記型ｍ２は、図６(a)、(b)に示すように、その下型ｍ２ｂの中央に中央ボス部２ａ用の空間を備え、該空間の中央下部に前記ポンチｐに対応する孔を備えたダイｄが形成されており、かつ外周側には、爪部４の両側部の段差部４ｂに対応する反転状態の段差部ｆを備えたものである。なお前記段差部４ｂは、図７(a)、(b)及び図８に示すように、各爪部４の内面側両側部に於いて、その長さ方向に沿い、かつ中央ボス部２ａ側から隣接する爪部４ａの側部側方向に渡って開いた切欠状に形成されるものであり、前記下型ｍ２ｂの段差部ｆはこれに対して反転状態に形成されたものである。
【００４５】
したがって、型ｍ２を用い、図６（ａ）、（ｂ）に示すように、その下型ｍ２ｂ上に概形品を下向きに載せ、上型ｍ２ａを下降動作させると、まず初めにその中心のポンチｐの下端が該概形品の中央ボス部２ａの中心に当接し、これを抑えた状態になるとともに打ち抜きが開始される。そしてその直後に上型ｍ２ａの外周側成形面が該概形品の爪部４ａ、４ａ…に当接して同様に該概形品を抑えることとなる。それ故、ポンチｐと上型ｍ２ａ外周側成形面との双方による概形品の抑え作用により、安定した状態で、該ポンチｐ及びダイｄによる軸孔２ｂの打ち抜き、並びに該上型ｍ２ａ外周側成形面及び下型ｍ２ｂ外面側成形面による爪部４ａ、４ａ…のしごき延伸、折曲及び段差部４ｂ、４ｂ…の形成が良好に行われることとなる。
【００４６】
以上のように、前記上型ｍ２ａの下降に伴って、同時に、該上型ｍ２ａの爪部成形用の成形空間を形成する面で爪部４ａ、４ａ…をしごき加工して延伸しつつ該爪部４ａ、４ａ…を前記連結板部３ａとの間の角度が９０度になるまで折曲し、更にその折曲によって該爪部４ａ、４ａ…の内面側を下型ｍ２ｂの爪部成形用の成形面に圧接させてその両側部に永久磁石係止用の段差部４ｂ、４ｂを形成するものである。したがってこの場合は、最終的には、該爪部４ａ、４ａ…が下型ｍ２ｂの該当する成形面に概ね直角に圧接されることとなるので、良好に段差部４ｂ、４ｂの成形が行われることとなるものである。
【００４７】
前記のように、下型ｍ２ｂの外周側には、爪部４の両側部の段差部４ｂ、４ｂに対応する反転状態の段差部ｆが備えられているので、図７（ａ）、（ｂ）及び図８に示すように、爪部４の両側には、云うまでもなく、該段差部ｆに対して反転状態に段差部４ｂ、４ｂが形成される。
【００４８】
以上の工程の後、得られた概形品を、図９に示すように、型ｍ３を用いて、整圧する。該型ｍ３は、精密な所定寸法形状の成品に内形を対応させた上型ｍ３ａ及び下型ｍ３ｂで構成したものであり、これは、該下型ｍ３ｂに該概形品をセットし、上型ｍ３ａを下降させて整形圧縮することで行うものである。
【００４９】
以上の整圧によって、図１０（ａ）、（ｂ）に示すように、過剰体積分が鍛造バリ１１として、連結板部３ａの周囲に張り出すこととなる。この鍛造バリ１１は、引き続いてプレス機械を用いた打ち抜き工程によって除去する。こうして、図１１（ａ）、（ｂ）に示すように、精密な所定寸法の成品を得ることができる。
【００５０】
【発明の効果】
したがって本発明によれば、爪部の両側部に永久磁石を係止するための段差部を備えた回転子鉄心、即ち、永久磁石発電機用回転子鉄心を、その工程中に性格の異なる機械切削加工の工程を含むことのない、鍛造技術のみでの工程で、容易に製造することができることとなったものである。
特に、永久磁石を係止するための爪部両側の段差部を、他の工程ではなく、爪部を延伸しつつ折曲する工程で形成することとしたため、極めて合理的にそれを形成することができることとなったものである。
【図面の簡単な説明】
【図１】（ａ）は素材から概形品を成形するために用いる型の概要を示した断面概略説明図。
（ｂ）は上記型で成形され、鍛造バリが除去されていない概形品の概略平面説明図。
（ｃ）は上記型で成形され、鍛造バリが除去された（ｃ）の概形品をその中心を通過させて両側の爪部間で断面した概略断面説明図。
（ｄ）は鍛造バリを除去した概形品に軸孔をあけ、かつその爪部に永久磁石係止用の段差部を成形するために用いる型の該概形品をセットした状態の断面概略説明図。
【図２】プレス切断された素材を示した概略斜視図。
【図３】素材から概形品を成形するために用いる型の概要を示した断面概略説明図。
【図４】（ａ）は上記型で成形された概形品をその中心を通過させて両側の爪部間で断面した概略断面説明図。
（ｂ）は上記型で成形された概形品の概略平面説明図。
【図５】（ａ）は鍛造バリを打ち抜き除去した概形品をその中心を通過させて両側の爪部間で断面した概略断面説明図。
（ｂ）は鍛造バリを打ち抜き除去した概形品の概略平面説明図。
【図６】（ａ）は鍛造バリを除去した概形品をその下型にセットし、その上型を下降させて、軸孔をあけ、かつ爪部を連結板部に対して９０度に折曲し、かつ該爪部の両側部に永久磁石係止用の段差部を成形しようとしている、型の断面概略説明図。  （ｂ）は下型にセットした鍛造バリを除去した概形品を、上型を下降させて、軸孔をあけ、かつ爪部を連結板部に対して９０度に折曲し、かつ該爪部の両側部に永久磁石係止用の段差部を成形した状態を示した型の断面概略説明図。
【図７】（ａ）は上記型で軸孔をあけ、爪部を加工した状態の概形品をその中心を通過させて両側の爪部間で断面した概略断面説明図。
（ｂ）は上記型で軸孔をあけ、爪部を加工した状態の概形品の平面説明図。
【図８】図７（ｂ）のＡ部の拡大図。
【図９】軸孔をあけ、爪部を加工した状態の概形品を整圧するための型で該概形品を整圧した状態を示した概略断面説明図。
【図１０】（ａ）は整圧した概形品をその中心を通過させて両側の爪部間で断面した概略断面説明図。
（ｂ）は整圧した概形品の平面説明図。
【図１１】（ａ）は完成品の回転子鉄心をその中心を通過させて両側の爪部間で断面した概略断面説明図。
（ｂ）は完成品の回転子鉄心の平面説明図。
【符号の説明】
１    素材
２ａ  中央ボス部
２ｂ  軸孔
３ａ  連結板部
４    成品の爪部
４ａ  爪部
４ｂ  段差部
９    鍛造バリ
１０  連結板部の下面の延長面
１１  鍛造バリ
Ｍ１  型
Ｍ２  型
ｍ１  型
ｍ２  型
ｍ２ａ  上型
ｍ２ｂ  下型
ｍ３  型
ｍ３ａ  上型
ｍ３ｂ  下型
ｄ    ダイ
ｆ    段差部
ｐ    ポンチ
ｘ    爪部成形用の成形空間
ｙ    連結板部成形用の成形空間
ｚ    連結板部成形用の成形空間の下面延長面
θ    連結板部成形用の成形空間の下面延長面と爪部成形用の成形空間との角度
α  爪部を成形する成形空間と連結板部を成形する成形空間の下面の延長面との角度
【図１】
0003606566.tif 000002
【図２】
0003606566.tif 000003
【図３】
0003606566.tif 000004
【図４】
0003606566.tif 000005
【図５】
0003606566.tif 000006
【図６】
0003606566.tif 000007
【図７】
0003606566.tif 000008
【図８】
0003606566.tif 000009
【図９】
0003606566.tif 000010
【図１０】
0003606566.tif 000011
【図１１】
0003606566.tif 000012